НАПЫЛЯЕМОЕ ЗАЩИТНОЕ ПОКРЫТИЕ НА ОСНОВЕ ПОЛИУРЕТАНА

1. Напыляемая реакционная система на основе полиуретана для формирования защитного покрытия в промышленных контейнерах, причем реакционная система содержит:
первый компонент, который представляет собой продукт реакции полиольного компонента и изоцианатного компонента, причем полиольный компонент включает первый бутиленоксид-пропиленоксидный сополимер-полиол, имеющий содержание полиоксибутилена, по меньшей мере, 50% масс. из расчета на общую массу первого бутиленоксид-пропиленоксидного сополимер-полиола, изоцианатный компонент включает, по меньшей мере, один полиизоцианат, и вязкость первого компонента составляет меньше чем 1500 сПз при 25°С;
второй компонент, который содержит второй бутиленоксид-пропиленоксидный сополимер-полиол, имеющий содержание полиоксибутилена, по меньшей мере, 50% масс. из расчета на общую массу второго бутиленоксид-пропиленоксидного сополимер-полиола, и вязкость второго компонента составляет меньше чем 1500 сПз при 25°C, а разница между вязкостями первого компонента и второго компонента в пределах температурного интервала от 60 до 80°C составляет от -150 до 150 сПз,
в которой, по меньшей мере, один компонент, выбранный из группы полиольного компонента и второго компонента, включает содержащий первичный гидроксил полиол, и продукт реакции первого компонента и второго компонента имеет предел прочности при растяжении, по меньшей мере, 1500 фунт/кв.дюйм (10,34 МПа) и относительное удлинение при разрыве в процентах, по меньшей мере, 400.
2. Реакционная система по п. 1, в которой:
первый бутиленоксид-пропиленоксидный сополимер-полиол и второй бутиленоксид-пропиленоксидный сополимер-полиол каждый независимо имеют функциональность от 1,6 до 3,5 и среднечисленную молекулярную массу от 1500 до 3000, и
содержащий первичный гидроксил полиол имеет функциональность от 1,6 до 3,5 и среднечисленную молекулярную массу от 200 до 10000.
3. Реакционная система по п. 1 или 2, в которой вязкости первого компонента и второго компонента при 60°С каждого составляют меньше чем 220 сПз и вязкости первого компонента и второго компонента при 80°С каждого составляют меньше чем 110 сПз.
4. Реакционная система по любому из пп. 1-3, в которой полиольный компонент включает содержащий первичный гидроксил полиол и количество первого бутиленоксид-пропиленоксидного сополимер-полиола больше, чем количество содержащего первичный гидроксил полиола в полиольном компоненте.
5. Реакционная система по любому из пп. 1-4, в которой второй компонент включает содержащий первичный гидроксил полиол и количество второго бутиленоксид-пропиленоксидного сополимер-полиола больше чем количество содержащего первичный гидроксил полиола во втором компоненте.
6. Реакционная система по любому из пп. 1-5, в которой объемное отношение первого компонента ко второму компоненту составляет от 0,95:1,05 до 1,05:0,95 в пределах температурного интервала от 60 до 80°С.
7. Реакционная система по любому из пп. 1-6, в которой второй компонент включает отверждающий компонент, который имеет, по меньшей мере, один отверждающий агент на основе амина, причем отверждающий компонент составляет от 5 до 50% масс. из расчета на массу второго компонента.
8. Реакционная система по любому из пп. 1-7, в которой, по меньшей мере, один компонент, выбранный из группы звеньев, образованных из содержащего первичный гидроксил полиола в первом компоненте, и содержащего первичный гидроксил полиола, составляет от 5 до 50% масс. из расчета на объединенную общую массу первого и второго компонентов.
9. Защитное покрытие, сформированное из реакционной системы по любому из пп. 1-8, причем защитное покрытие имеет предел прочности при растяжении, по меньшей мере, 1500 фунт/кв.дюйм (10,34 МПа) и относительное удлинение при разрыве в процентах, по меньшей мере, 400.
10. Защитное покрытие по п. 9, в котором
защитное покрытие имеет второй предел прочности при растяжении, по меньшей мере, 500 фунт/кв.дюйм (3,45 МПа) и второе относительное удлинение при разрыве в процентах, по меньшей мере, 300 после воздействия в течение семи дней при 25°С 37%-ным (масс.) раствором хлористого водорода в воде,
защитное покрытие сохраняет предел прочности при растяжении, по меньшей мере, 1500 фунт/кв.дюйм (10,34 МПа) и относительное удлинение при разрыве в процентах, по меньшей мере, 400 после воздействия в течение семи дней при 25°С 30%-ным (масс.) раствором серной кислоты в воде, и
защитное покрытие имеет третий предел прочности при растяжении, по меньшей мере, 500 фунт/кв.дюйм (3,45 МПа) и второе относительное удлинение при разрыве в процентах, по меньшей мере, 100 после воздействия в течение семи дней при 25°С дизельным топливом.